МАГНИЕВЫЙ СПЛАВ С УЛУЧШЕННЫМ СОЧЕТАНИЕМ МЕХАНИЧЕСКИХ И КОРРОЗИОННЫХ ХАРАКТЕРИСТИК

1. Полученный из слитка магниевый сплав, имеющий улучшенное сочетание механических и коррозионных свойств, при этом упомянутый сплав, по существу, состоит из:
от приблизительно 1 до приблизительно 10 вес.% скандия; до приблизительно 3 вес.% иттрия; от приблизительно 1 до приблизительно 3 вес.% редкоземельных металлов; от приблизительно 0,1 до приблизительно 0,5 вес.% циркония, а остальным веществом является магний со степенью чистоты не менее 99,995% соответственно, относительно примесей металлов.
2. Сплав по п.1, который содержит легирующие добавки со степенью чистоты не менее 99,99 вес.% соответственно, относительно примесей металлов.
3. Сплав по п.1, который содержит менее чем приблизительно 0,005 вес.% суммарных примесей металлов, в том числе до приблизительно 0,001 вес.% железа, до приблизительно 0,001 вес.% никеля и до приблизительно 0,001 вес.% меди.
4. Сплав по п.1, который не содержит токсичных, радиоактивных и вредных для живого организма элементов с концентрацией свыше 0,0001 вес.% от всей массы.
5. Сплав по п.1 или 4, механические и коррозионные свойства которого отрегулированы путем изменения концентрации скандия в пределах от 1 до 10 вес.%.
6. Сплав по п.1, прочностные характеристики которого при комнатной температуре (предел текучести и предел прочности при растяжении) могут быть увеличены на 20-25% путем увеличения концентрации скандия в упомянутом сплаве с 1 до 10 вес.%.
7. Сплав по п.1, характеристики пластичности которого (относительное удлинение, сужение поперечного сечения) могут быть увеличены на 20-25% путем увеличения концентрации скандия в упомянутом сплаве с 1 до 10 вес.%.
8. Сплав по п.1, скорость коррозии которого в водном растворе хлорида натрия при комнатной температуре может быть снижена в 6-8 раз путем изменения концентрации скандия в упомянутом сплаве с 10 до 1 вес.%.
9. Сплав по п.1 в деформированном состоянии, механические и коррозионные свойства которого могут быть дополнительно отрегулированы путем изменения среднего размера зерен упомянутого сплава в интервале от 0,1 до 3 мкм.
10. Сплав по п.1, прочностные характеристики которого (предел текучести и предел прочности при растяжении) могут быть увеличены на 25-30% путем уменьшения среднего размера зерен в упомянутом сплаве с 3 до 0,1 мкм.
11. Сплав по п.1, характеристики пластичности которого (относительное удлинение, сужение поперечного сечения) могут быть увеличены на 20-25% путем уменьшения среднего размера зерен в упомянутом сплаве с 3 до 0,1 мкм.
12. Сплав по п.1, который в состоянии, когда он подвергнут термомеханической обработке, далее используют для изготовления трубок, листов, стержней, проволоки в соответствии со стандартными технологическими схемами производства, и/или для производства конечных продуктов.
13. Сплав по любому из пп.1-4, который далее используют для изготовления медицинских изделий и устройств, используемых в живом организме.
14. Сплав по любому из пп.1-4, который далее используют для изготовления стентов.
15. Стент, выполненный из сплава, по меньшей мере, по одному из пп.1-4.